(57)【要約】  射出成形によりポリアミド組成物から製造された成形品の熱エージング後の溶接シーム強度を高めるために、少なくとも１種のポリアミドを含むポリアミド組成物に２個超のヒドロキシル基を有する多価アルコールを使用する方法であって、射出成形中に、溶融ポリアミド組成物の少なくとも２つのフローフロントが合流し、少なくとも１つの溶接シームを形成する。【特許請求の範囲】
【請求項１】
射出成形によりポリアミド組成物から製造された成形品の熱エージング後の溶接シーム強度を高めるために、少なくとも１種のポリアミドを含むポリアミド組成物に２個超のヒドロキシル基を有する多価アルコールを使用する方法であって、射出成形中に、溶融ポリアミド組成物の少なくとも２つのフローフロントが合流し、少なくとも１つの溶接シームを形成する、使用方法。
【請求項２】
射出成形によりポリアミド組成物から製造された成形品の熱エージング後の溶接シーム強度を高める方法であって、前記成形品を製造する前に、前記ポリアミド組成物の合計に基づいて０．１〜１０質量％の２個超のヒドロキシル基を有する少なくとも１種の多価アルコールを前記ポリアミド組成物と混合すること、及びこのようにして得られたポリアミド組成物を射出成形して成形品を製造することを含み、射出成形中に、溶融ポリアミド組成物の少なくとも２つのフローフロントが合流し、少なくとも１つの溶接シームを形成する、方法。
【請求項３】
前記使用方法又は方法が、
ａ）３０質量％〜９９．９質量％の成分Ａ）としての少なくとも１種のポリアミド、
ｂ）０〜６０質量％の成分Ｂ）としてのガラス繊維、
ｃ）０〜２質量％の、成分Ｃ）としての、銅化合物、二級芳香族アミン、立体障害フェノール、ホスファイト、ホスホナイト及びそれらの混合物から選択される熱安定剤、
ｄ）０．１質量％〜１０質量％の、成分Ｄ）としての、２個超のヒドロキシル基を含む少なくとも１種の多価アルコール、
ｅ）０〜２０質量％の成分Ｅ）としてのさらなる添加剤
を含むポリアミド組成物を使用し、
合計で１００質量％と記載されている量が、組成物全体に基づくものである、請求項１に記載の使用方法又は請求項２に記載の方法。
【請求項４】
前記ポリアミド組成物において、成分Ｄ）が、ペンタエリスリトール、ジペンタエリスリトール、トリペンタエリスリトール、ジトリメチロールプロパン、Ｄ−マンニトール、Ｄ−ソルビトール及びキシリトール、又はポリビニルアルコールコポリマーから選択される、請求項３に記載の使用方法又は方法。
【請求項５】
前記ポリアミド組成物において、前記ポリアミドＡ）が、脂肪族のものであり、ＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６９、ＰＡ ６１０、ＰＡ ６１２、ＰＡ ９６、ＰＡ ９９、ＰＡ ９１０、ＰＡ ９１２、ＰＡ １２１２から選択される、請求項３又は４に記載の使用方法又は方法。
【請求項６】
前記ポリアミド組成物において、前記脂肪族ポリアミドＡ）が、ＰＡ ６、ＰＡ ６６及びそれらの混合物から選択される、請求項５に記載の使用方法又は方法。
【請求項７】
前記ポリアミド組成物が、ＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６９、ＰＡ ６１０、ＰＡ ６１２、ＰＡ ９６、ＰＡ ９９、ＰＡ ９１０、ＰＡ ９１２、ＰＡ １２１２から選択される２種又は３種のポリアミドのモノマーから構成される脂肪族コポリアミド又はターポリアミドを含む、請求項３から６のいずれか一項に記載の使用方法又は方法。
【請求項８】
前記ポリアミド組成物において、前記脂肪族コポリアミドがＰＡ ６／ＰＡ ６６コポリマーである、請求項７に記載の使用方法又は方法。
【請求項９】
前記使用方法又は方法が、前記ポリアミド組成物において成分Ａ）として、脂肪族ポリアミドＡ１）と脂肪族コポリアミド又はターポリアミドＡ２）との混合物を使用し、Ａ１）のＡ２）に対する質量比が５５：４５〜９５：５である、請求項３から８のいずれか一項に記載の使用方法又は方法。
【請求項１０】
前記ポリアミド組成物における少なくとも１種の前記ポリアミドと少なくとも１種の前記コポリアミド又はターポリアミドとの混合物の結晶化点が、少なくとも１種の前記ポリアミド及び少なくとも１種の前記コポリアミド又はターポリアミドの結晶化点より低い、請求項９に記載の使用方法又は方法。
【請求項１１】
前記ポリアミド組成物が、０．０５質量％〜２質量％の成分Ｃ）を含む、請求項３から１０のいずれか一項に記載の使用方法又は方法。
【請求項１２】
前記ポリアミド組成物において、成分Ｃ）が、銅化合物、立体障害フェノール及びそれらの混合物から選択される、請求項３から１１のいずれか一項に記載の使用方法又は方法。
【請求項１３】
前記ポリアミド組成物が５質量％〜６０質量％の成分Ｂ）を含む、請求項３から１２のいずれか一項に記載の使用方法又は方法。
【請求項１４】
前記ポリアミド組成物が２．９質量％以下の耐衝撃性改良剤を含む、請求項３から１３のいずれか一項に記載の使用方法又は方法。
【請求項１５】
前記ポリアミド組成物がエチレンイオノマー樹脂を含まない、請求項３から１４のいずれか一項に記載の使用方法又は方法。
【発明の詳細な説明】
【技術分野】
【０００１】
本発明は、２個超のヒドロキシル基を有する多価アルコールの使用及び対応する方法に関する。
【背景技術】
【０００２】
ポリアミドは、世界的に大規模に生産されるポリマーの１つであり、フィルム、繊維、成形品（材料）での主な分野の使用に加えて、他の多くの最終用途にも使用されている。ポリアミドの中で、ポリアミド−６（ポリカプロラクタム、ＰＡ６）及びポリアミド−６，６（ナイロン、ポリヘキサメチレンアジパミド）は、最も大量に生産されているポリマーである。工業的に重要なほとんどのポリアミドは、高い熱安定性を特徴とする半結晶性熱可塑性ポリマーである。
【０００３】
ポリアミドから構成される成形品は、例えば、射出成形により製造されてもよい。これは一般に、（動的）溶接シームを形成する。一般に、静的溶接シームと動的溶接シームは区別される。静的溶接シームは、例えば熱可塑性成形品を接合する際の溶接プロセス中に形成される。動的溶接シームは、少なくとも２つのマスフローの合流、例えばキャビティの下流、壁の厚さの違い、又は鋳型内の複数のゲート又は射出位置により、射出成形品におけるプラスチック構成要素に形成される。２つのフローフロントが合流すると、合流点で、溶接ライン又はフローラインとしても知られている溶接シームが形成される。これらのシームは、目に見えるラインとして明らかである。したがって、溶接シームは、射出成形部品でよく見られる表面効果である。
【０００４】
溶接シームは、構成要素の潜在的な弱点である。体積膨張のため、フローフロントは垂直に合流し、互いに溶接する。圧力及び温度が低いほど、溶接シームの強度は低くなる。射出成形プロセス及び流動条件の間に作用するせん断により、強化繊維はしばしば溶接シームと平行に配向する。合流する溶融フロントの溶接が完全に行われなくなる程度に溶融物が既に冷却されている場合、溶接シームは、しばしば、表面にＶ字形のノッチとして明らかである。この領域で引張応力が発生した場合、ノッチ効果は、事前に弱められた破損点として機能する溶接シームでの応力片勾配（stress superelevation）を引き起こす。
【０００５】
ＷＯ ２０１０／０１４８０１（特許文献１）から、耐熱性ポリアミド成形品を製造することは知られており、この製造において、ポリアミドが、多価アルコール、例えばペンタエリスリトール、ジペンタエリスリトール、トリペンタエリスリトール、ジトリメチロールプロパン、Ｄ−マンニトール、Ｄ−ソルビトール又はキシリトールと混合される。ポリアミド混合物も使用可能である。例示的な実施態様において、ポリアミド混合物は、比較的大きな割合の少なくとも半芳香族ポリアミド及び比較的小さな割合の脂肪族ポリアミドを含む。ＷＯ ２０１１９４５５３（特許文献２）は、比較可能な用途のためのそのようなポリヒドロキシポリマーを記載している。
【０００６】
ＥＰ−Ｂ−２ ３０７ ４８０（特許文献３）は、補助安定剤を含む耐熱性熱可塑性物品に関する。この物品は、２個超のヒドロキシル基及び２０００未満の数平均分子量（Ｍｎ）を有する少なくとも１種の多価アルコール、及び二級アリールアミン及びヒンダードアミン光安定剤（ＨＡＬＳ）及びそれらの混合物から選択される補助安定剤を含むポリアミド組成物から製造される。このポリアミド樹脂は補強剤をさらに含む。
【０００７】
射出成形によりポリアミドから製造されたこの成形品は、高温での比較的長い熱エージングの後でも、良好な機械的特性を有すると言われている。
【先行技術文献】
【特許文献】
【０００８】
【特許文献１】ＷＯ ２０１０／０１４８０１
【特許文献２】ＷＯ ２０１１９４５５３
【特許文献３】ＥＰ−Ｂ−２ ３０７ ４８０
【発明の概要】
【発明が解決しようとする課題】
【０００９】
本発明は、熱エージング後に高い溶接シーム強度（weld seam strength）を有する射出成形された成形品を製造するのに適したポリアミド組成物を提供することを目的とする。
【課題を解決するための手段】
【００１０】
本発明によれば、この目的は、射出成形によりポリアミド組成物から製造された成形品の熱エージング後の溶接シーム強度を高めるために、少なくとも１種のポリアミドを含むポリアミド組成物に２個超のヒドロキシル基を有する多価アルコールを使用することにより達成され、ここで、射出成形中に、溶融ポリアミド組成物の少なくとも２つのフローフロントが合流し、少なくとも１つの溶接シームを形成する。
【００１１】
さらに、この目的は、射出成形によりポリアミド組成物から製造された成形品の熱エージング後の溶接シーム強度を高める方法により達成され、ここで、成形品を製造する前に、ポリアミド組成物の合計に基づいて０．１〜１０質量％の２個超のヒドロキシル基を有する少なくとも１種の多価アルコールをポリアミド組成物と混合すること、及びこのようにして得られたポリアミド組成物を射出成形して成形品を製造することを含み、射出成形中に、溶融ポリアミド組成物の少なくとも２つのフローフロントが合流し、少なくとも１つの溶接シームを形成する。
【発明を実施するための形態】
【００１２】
本発明によれば、少なくとも１種のポリアミドを含むポリアミド組成物に２個超のヒドロキシル基を有する多価アルコールを使用することは、射出成形によりポリアミド組成物から製造された成形品の熱エージング後の溶接シーム強度の増大をもたらすことが見出された。溶接シーム強度は射出成形により製造された成形品の特定の基準であり、ここで、射出成形中に溶融ポリアミド組成物の少なくとも２つのフローフロントが合流し、少なくとも１つの溶接シームを形成する。
【００１３】
本発明によれば、「溶接シーム」という用語は、最初に説明した動的溶接シームを意味すると理解される。「溶接シーム」という用語は、「フローライン」又は「溶接ライン」という用語に置き換えることもできる。溶接シームがポリアミド組成物の射出成形によって得られることが重要である。溶接シームは、多くの場合、射出成形された成形品の弱点である。特に射出成形の鋳型壁でポリアミド組成物の冷却が速すぎる場合、合流したマスフローは最適に結合することができなくなる。これにより、射出成形部品の弱点となる溶接シーム又は小さなノッチが形成される。機械的応力により、溶接シーム／フローラインに沿って破損が発生するか、又はこの領域で破損が発生する。したがって、溶接シーム強度は、射出成形された成形品の全体の強度にとって重要である。
【００１４】
射出成形された成形品の機械的特性は、成形品の寿命にわたって熱エージングが起こると、しばしば劣化する。したがって、射出成形された成形品の熱エージング後の溶接シーム強度を高めることが特に重要である。
【００１５】
ポリアミド組成物に多価アルコールを使用することは、典型的に、特に成形品を提供するための押出及び射出成形の場合に、機械的特性を損なう。これは、アルコールによる塩基ポリマーの化学分解（粘度数の低下）の結果である一方、短鎖アルコールは特定の濃度及び組み合わせで移動する傾向もある（ＥＰ １ ７９７ １３２ Ｂ１を参照）。
【００１６】
しかしながら、本発明によれば、熱エージング後の溶接シーム強度は、多価アルコールの添加により増加できることが見出された。さらに、高分子量アルコール、例えばポリビニルアルコールコポリマーの使用により、移動の減少により表面品質を向上させることが可能になる。理想的には、これらのコポリマーは２〜２０ｇ／１０分のＭＦＲ（２１０℃／２．１６ｋｇ）を有する。
【００１７】
銅化合物、二級芳香族アミン、立体障害フェノール、ホスファイト、ホスホナイト及びそれらの混合物から選択される熱安定剤の併用も有利であり得る。多価アルコールは、特に少なくとも１４０℃、例えば１８０℃〜２２０℃の温度での熱エージングの場合に、溶接シーム強度を高める効果を示す。追加の熱安定剤は、例えば１５０℃以下の範囲、例えば１４０℃の比較的低い温度で溶接シーム強度をさらに高めることができる。したがって、多価アルコールと列挙された追加の熱安定剤との組み合わせは、広い温度範囲にわたる熱エージング後の溶接シーム強度の増加を達成することができる。
【００１８】
さらに、ポリアミドとコポリアミド又はターポリアミド及び多価アルコールとの組み合わせにより、比較的長い熱エージング後でも過度に低下しない良好な溶接シーム強度を示すポリアミド組成物が得られる。これらの効果は、脂肪族ポリアミドと脂肪族コポリアミド又はターポリアミドとの組み合わせにおいて特に顕著である。
【００１９】
本発明による使用及び本発明による方法は、好ましくは、
ａ）３０質量％〜９９．９質量％の成分Ａ）としての少なくとも１種のポリアミド、
ｂ）０〜６０質量％の成分Ｂ）としてのガラス繊維、
ｃ）０〜２質量％の、成分Ｃ）としての、銅化合物、二級芳香族アミン、立体障害フェノール、ホスファイト、ホスホナイト及びそれらの混合物から選択される熱安定剤、
ｄ）０．１質量％〜１０質量％の、成分Ｄ）としての、２個超のヒドロキシル基を含む少なくとも１種の多価アルコール、
ｅ）０〜２０質量％の成分Ｅ）としてのさらなる添加剤
を含むポリアミド組成物を使用し、
ここで、合計で１００質量％と記載されている量は、組成物全体に基づくものである。
【００２０】
本発明の一実施態様において、ポリアミド組成物は、２．９質量％以下、特に好ましくは２．０質量％以下、特に１．５質量％以下の、例えばＵＳ ２０１３／０２５３１１５ Ａ１に記載されている耐衝撃性改良剤を含む。
【００２１】
好ましくは、ポリアミド組成物は、例えばＵＳ ４，８８５，３４０に記載されているエチレンイオノマー樹脂を含まない。
【００２２】
本発明の一実施態様において、ポリアミド成形組成物は、好ましくは、モノエポキシ又はカーボネート化合物、例えばＵＳ ４，８８５，３４０に記載されている一般式（Ｉ）の化合物（Ｃ）を含まない。
【００２３】
本発明の一実施態様において、多価アルコールはグリセロールではない。
【００２４】
本発明に従って使用されるポリアミド組成物は、３０質量％〜９９．９質量％、好ましくは４０質量％〜９９．５質量％、特に５０質量％〜９８．５質量％の成分Ａ）を含む。
【００２５】
さらに、それらは、０〜６０質量％、好ましくは０〜４０質量％、特に０〜３０質量％の成分Ｂ）を含む。成分Ｂ）が存在する場合、その最小量は、好ましくは５質量％、特に好ましくは少なくとも１０質量％、特に少なくとも１５質量％である。これは、５質量％〜６０質量％、好ましくは１０質量％〜４０質量％、特に好ましくは１５質量％〜３０質量％の範囲の成分Ｂ）をもたらす。
【００２６】
成分Ｃ）は、０〜２質量％、好ましくは０〜１質量％、特に好ましくは０〜０．５質量％の量で使用される。成分Ｃ）を併用する場合、その下限値は、好ましくは０．０１質量％、特に好ましくは０．０２質量％、特に０．０５質量％である。したがって、これは、０．０１質量％〜２質量％、好ましくは０．０２質量％〜１質量％、特に好ましくは０．０５質量％〜０．５質量％の範囲の量をもたらす。
【００２７】
成分Ｄ）は、０．１質量％〜１０質量％、好ましくは０．５質量％〜５質量％、特に１．５質量％〜３質量％の量で使用される。
【００２８】
成分Ｅ）は、０〜２０質量％、好ましくは０〜１０質量％、特に０〜５質量％の量で使用される。成分Ｅ）を併用する場合、その下限値は、好ましくは０．１質量％、特に好ましくは少なくとも０．２質量％、特に少なくとも０．３質量％である。これは、０．１質量％〜２０質量％、好ましくは０．２質量％〜１０質量％、特に好ましくは０．３質量％〜５質量％、特に０．３質量％〜２質量％の範囲をもたらす。
【００２９】
成分Ｂ）、Ｃ）及び／又はＥ）が存在する場合、成分Ａ）の最大量は、それぞれの成分の最小量及び／又はこれらの最小量の合計によって相応に低減される。例えば、成分Ｂ）が５質量％の最小量で存在する場合、したがって、成分Ａ）の最大量は９４．９質量％に低減される。
【００３０】
０．０１質量％及び０．１質量％の成分Ｃ）及びＥ）がそれぞれさらに存在する場合、成分Ａ）の最大量は相応に、９４．７質量％に低減される。他の量の範囲も同様に扱われ、したがって、成分Ａ）〜Ｅ）の量の合計は常に１００質量％である。
【００３１】
本発明に従って使用されるポリアミド組成物は、少なくとも１種の合成ポリアミドを成分Ａ）として含む。本発明の文脈において、「合成ポリアミド」という用語は、広く解釈される。非常に一般的には、それは、ポリアミドの形成に適しており、ジカルボン酸、ジアミン、少なくとも１種のジカルボン酸及び少なくとも１種のジアミンの塩、ラクタム、ω−アミノ酸、アミノカルボニトリル及びそれらの混合物から選択される少なくとも１種の成分を組み込んだポリマーを包含する。また、本発明の合成ポリアミドは、ポリアミドの形成に適している成分として、それと共重合可能なモノマーを共重合された形態で含んでもよい。「合成ポリアミド」という用語は、天然ポリアミド、例えばペプチド及びタンパク質、例えば毛髪、羊毛、絹及び卵白を含まない。
【００３２】
本発明の文脈において、ポリアミドは、それらの一部が当該技術分野で通例であり、かつ、ＰＡとそれに続く数字及び文字からなる略語を使用して呼ばれる。これらの略語の一部は、ＤＩＮ ＥＮ ＩＳＯ １０４３−１で標準化されている。Ｈ２Ｎ−（ＣＨ２）ｘ−ＣＯＯＨタイプのアミノカルボン酸又は対応するラクタムに由来することができるポリアミドは、ＰＡ Ｚ（ここで、Ｚはモノマー中の炭素原子の数量を表す）として特定される。例えば、ＰＡ ６は、ε−カプロラクタムの又はω−アミノカプロン酸のポリマーを表す。Ｈ２Ｎ−（ＣＨ２）ｘ−ＮＨ２及びＨＯＯＣ−（ＣＨ２）ｙ−ＣＯＯＨタイプのジアミン及びジカルボン酸に由来することができるポリアミドは、ＰＡ Ｚ１Ｚ２（ここで、Ｚ１はジアミン中の炭素原子の数量を表し、Ｚ２はジカルボン酸中の炭素原子の数量を表す）として特定される。コポリアミドは、成分をスラッシュで区切って割合の順で並べることにより示される。例えば、ＰＡ ６６／６１０は、ヘキサメチレンジアミン、アジピン酸及びセバシン酸のコポリアミドである。本発明に従って使用される芳香族又は脂環式の基を有するモノマーにおいて、以下の略語が使用される：Ｔ＝テレフタル酸、Ｉ＝イソフタル酸、ＭＸＤＡ＝ｍ−キシリレンジアミン、ＩＰＤＡ＝イソホロンジアミン、ＰＡＣＭ＝４，４’−メチレンビス（シクロヘキシルアミン）、ＭＡＣＭ＝２，２’−ジメチル−４，４’−メチレンビス（シクロヘキシルアミン）。
【００３３】
以下、「Ｃ１〜Ｃ４−アルキル」という表現は、非置換の直鎖及び分岐のＣ１〜Ｃ４−アルキル基を包含する。Ｃ１〜Ｃ４−アルキル基の例は、特に、メチル、エチル、プロピル、イソプロピル、ｎ−ブチル、イソブチル、ｓｅｃ−ブチル、ｔｅｒｔ−ブチル（１，１−ジメチルエチル）である。
【００３４】
以下に列挙する脂肪族ジカルボン酸、脂環式ジカルボン酸、芳香族ジカルボン酸及びモノカルボン酸の場合、カルボキシル基はそれぞれ、非誘導体の形態又は誘導体の形態で存在してもよい。ジカルボン酸の場合、いずれのカルボキシル基も誘導体の形態ではないか、又は１つのカルボキシル基又は両方のカルボキシル基は誘導体の形態であってもよい。好適な誘導体は、無水物、エステル、酸塩化物、ニトリル及びイソシアネートである。好ましい誘導体は、無水物又はエステルである。ジカルボン酸の無水物は、モノマー形態又はポリマー形態であってもよい。好ましいエステルは、アルキルエステル及びビニルエステル、特に好ましくはＣ１〜Ｃ４−アルキルエステル、特にメチルエステル又はエチルエステルである。ジカルボン酸は、好ましくはモノ−又はジアルキルエステル、特に好ましくはモノ−又はジ−Ｃ１〜Ｃ４−アルキルエステル、特にモノメチルエステル、ジメチルエステル、モノエチルエステル又はジエチルエステルの形態である。さらに好ましくは、ジカルボン酸はモノ−又はジビニルエステルの形態である。さらに好ましくは、ジカルボン酸は、混合エステル、特に好ましくは異なるＣ１〜Ｃ４−アルキル成分との混合エステル、特にメチルエチルエステルの形態である。
【００３５】
好ましくは、ポリアミドの形成に適する成分は、
ｐＡ）非置換又は置換の芳香族ジカルボン酸、及び非置換又は置換の芳香族ジカルボン酸の誘導体、
ｐＢ）非置換又は置換の芳香族ジアミン、
ｐＣ）脂肪族又は脂環式ジカルボン酸、
ｐＤ）脂肪族又は脂環式ジアミン、
ｐＥ）モノカルボン酸、
ｐＦ）モノアミン、
ｐＧ）少なくとも三官能性アミン、
ｐＨ）ラクタム、
ｐＩ）ω−アミノ酸、
ｐＫ）ｐＡ）〜ｐＩ）と異なり、それらと共縮合可能な化合物
から選択される。
【００３６】
１つの好適な実施態様は脂肪族ポリアミドの実施態様である。ＰＡ Ｚ１ Ｚ２タイプの脂肪族ポリアミド（例えば、ＰＡ ６６）において、成分ｐＣ）及びｐＤ）の少なくとも１つが存在する必要があり、成分ｐＡ）及びｐＢ）のいずれも存在しないという条件が適用される。タイプＰＡ Ｚの脂肪族ポリアミド（例えば、ＰＡ ６又はＰＡ １２）において、少なくとも成分ｐＨ）が存在する必要があるという条件が適用される。
【００３７】
さらに好適な実施態様は半芳香族ポリアミドの実施態様である。半芳香族ポリアミドにおいて、成分ｐＡ）及びｐＢ）の少なくとも１つ、及び成分ｐＣ）及びｐＤ）の少なくとも１つが存在する必要があるという条件が適用される。
【００３８】
好ましくは、芳香族ジカルボン酸ｐＡ）は、それぞれの場合に非置換又は置換のフタル酸、テレフタル酸、イソフタル酸、ナフタレンジカルボン酸又はジフェニルジカルボン酸、及び上述した芳香族ジカルボン酸の誘導体及び混合物から選択される。
【００３９】
好ましくは、置換の芳香族ジカルボン酸ｐＡ）は、少なくとも１個（例えば１個、２個、３個又は４個）のＣ１〜Ｃ４−アルキルラジカルを有する。特に、置換の芳香族ジカルボン酸ｐＡ）は、１個又は２個のＣ１〜Ｃ４−アルキルラジカルを有する。これらは、好ましくはメチル、エチル、ｎ−プロピル、イソプロピル、ｎ−ブチル、イソブチル、ｓｅｃ−ブチル及びｔｅｒｔ−ブチル、特に好ましくはメチル、エチル及びｎ−ブチル、特にメチル及びエチル、特にメチルから選択される。置換の芳香族ジカルボン酸ｐＡ）は、アミド化を妨害しない他の官能基、例えば５−スルホイソフタル酸、及びその塩及び誘導体を持ってもよい。その好ましい例は、ジメチル５−スルホイソフタレートのナトリウム塩である。
【００４０】
好ましくは、芳香族ジカルボン酸ｐＡ）は、非置換のテレフタル酸、非置換のイソフタル酸、非置換のナフタレンジカルボン酸、２−クロロテレフタル酸、２−メチルテレフタル酸、５−メチルイソフタル酸、及び５−スルホイソフタル酸から選択される。
【００４１】
使用される芳香族ジカルボン酸ｐＡ）は、テレフタル酸、イソフタル酸、又はテレフタル酸とイソフタル酸との混合物である場合が特に好ましい。
【００４２】
半芳香族ポリアミドは、すべてのジカルボン酸に基づいて、好ましくは少なくとも５０モル％、特に好ましくは７０モル％〜１００モル％の芳香族ジカルボン酸の割合を有する。特定の実施態様において、半芳香族ポリアミドは、すべてのジカルボン酸に基づいて、少なくとも５０モル％、好ましくは７０モル％〜１００モル％の、テレフタル酸、又はイソフタル酸、又はテレフタル酸とイソフタル酸との混合物の割合を有する。
【００４３】
好ましくは、芳香族ジアミンｐＢ）は、ビス（４−アミノフェニル）メタン、３−メチルベンジジン、２，２−ビス（４−アミノフェニル）プロパン、１，１−ビス（４−アミノフェニル）シクロヘキサン、１，２−ジアミノベンゼン、１，４−ジアミノベンゼン、１，４−ジアミノナフタレン、１，５−ジアミノナフタレン、１，３−ジアミノトルエン（単数又は複数）、ｍ−キシリレンジアミン、Ｎ，Ｎ’−ジメチル−４，４’−ビフェニルジアミン、ビス（４−メチルアミノフェニル）メタン、２，２−ビス（４−メチルアミノフェニル）プロパン、又はそれらの混合物から選択される。
【００４４】
好ましくは、脂肪族又は脂環式ジカルボン酸ｐＣ）は、シュウ酸、マロン酸、コハク酸、グルタル酸、アジピン酸、ピメリン酸、スベリン酸、アゼライン酸、セバシン酸、ウンデカン−α，ω−ジカルボン酸、ドデカン−α，ω−ジカルボン酸、マレイン酸、フマル酸又はイタコン酸、シス−及びトランス−シクロヘキサン−１，２−ジカルボン酸、シス−及びトランス−シクロヘキサン−１，３−ジカルボン酸、シス−及びトランス−シクロヘキサン−１，４−ジカルボン酸、シス−及びトランス−シクロペンタン−１，２−ジカルボン酸、シス−及びトランス−シクロペンタン−１，３−ジカルボン酸、及びそれらの混合物から選択される。
【００４５】
好ましくは、脂肪族又は脂環式ジアミンｐＤ）は、エチレンジアミン、プロピレンジアミン、テトラメチレンジアミン、ヘプタメチレンジアミン、ヘキサメチレンジアミン、ペンタメチレンジアミン、オクタメチレンジアミン、ノナメチレンジアミン、デカメチレンジアミン、ウンデカメチレンジアミン、ドデカメチレンジアミン、２−メチルペンタメチレンジアミン、２，２，４−トリメチルヘキサメチレンジアミン、２，４，４−トリメチルヘキサメチレンジアミン、５−メチルノナメチレンジアミン、２，４−ジメチルオクタメチレンジアミン、５−メチルノナンジアミン、ビス（４−アミノシクロヘキシル）メタン、３，３’−ジメチル−４，４’−ジアミノジシクロヘキシルメタン、及びそれらの混合物から選択される。
【００４６】
特に好ましくは、ジアミンＤ）は、ヘキサメチレンジアミン、２−メチルペンタメチレンジアミン、オクタメチレンジアミン、ノナメチレンジアミン、２−メチル−１，８−オクタメチレンジアミン、デカメチレンジアミン、ウンデカメチレンジアミン、ドデカメチレンジアミン、ビス（４−アミノシクロヘキシル）メタン、３，３’−ジメチル−４，４’−ジアミノジシクロヘキシルメタン、及びそれらの混合物から選択される。
【００４７】
特定の実施態様において、半芳香族ポリアミドは、ヘキサメチレンジアミン、ビス（４−アミノシクロヘキシル）メタン（ＰＡＣＭ）、３，３’−ジメチル−４，４’−ジアミノジシクロヘキシルメタン（ＭＡＣＭ）、イソホロンジアミン（ＩＰＤＡ）、及びそれらの混合物から選択される少なくとも１種の共重合ジアミンｐＤ）を含む。
【００４８】
特定の実施態様において、半芳香族ポリアミドは、ヘキサメチレンジアミンのみを共重合ジアミンｐＤ）として含む。
【００４９】
さらに特定の実施態様において、半芳香族ポリアミドは、ビス（４−アミノシクロヘキシル）メタンのみを共重合ジアミンｐＤ）として含む。
【００５０】
さらに特定の実施態様において、半芳香族ポリアミドは、３，３’−ジメチル−４，４’−ジアミノジシクロヘキシルメタン（ＭＡＣＭ）のみを共重合ジアミンｐＤ）として含む。
【００５１】
さらに特定の実施態様において、半芳香族ポリアミドは、イソホロンジアミン（ＩＰＤＡ）のみを共重合ジアミンｐＤ）として含む。
【００５２】
脂肪族及び半芳香族ポリアミドは、少なくとも１種の共重合モノカルボン酸ｐＥ）を含んでもよい。モノカルボン酸ｐＥ）は、本発明に従って製造されたポリアミドをエンドキャップする役割を果たす。原則として、好適なモノカルボン酸は、ポリアミド縮合の反応条件下で利用可能なアミノ基の少なくとも一部と反応することができるすべてのものである。好適なモノカルボン酸ｐＥ）は、脂肪族モノカルボン酸、脂環式モノカルボン酸及び芳香族モノカルボン酸である。これらには、酢酸、プロピオン酸、ｎ−、イソ−又はｔｅｒｔ−酪酸、吉草酸、トリメチル酢酸、カプロン酸、エナンチン酸、カプリル酸、ペラルゴン酸、カプリン酸、ウンデカン酸、ラウリン酸、トリデカン酸、ミリスチン酸、パルミチン酸、ステアリン酸、ピバリン酸、シクロヘキサンカルボン酸、安息香酸、メチル安息香酸、α−ナフタレンカルボン酸、β−ナフタレンカルボン酸、フェニル酢酸、オレイン酸、リシノール酸、リノール酸、リノレン酸、エルカ酸、大豆、亜麻仁、ヒマシ油植物及びヒマワリからの脂肪酸、アクリル酸、メタクリル酸、Ｖｅｒｓａｔｉｃ（登録商標）酸、Ｋｏｃｈ（登録商標）酸、及びそれらの混合物が含まれる。
【００５３】
使用されるモノカルボン酸ｐＥ）が不飽和カルボン酸又はその誘導体である場合、市販の重合抑制剤の存在下で操作することが有利である。
【００５４】
モノカルボン酸ｐＥ）が酢酸、プロピオン酸、安息香酸及びそれらの混合物から選択される場合が特に好ましい。
【００５５】
特定の実施態様において、脂肪族及び半芳香族ポリアミドは、プロピオン酸のみを共重合モノカルボン酸ｐＥ）として含む。
【００５６】
さらに特定の実施態様において、脂肪族及び半芳香族ポリアミドは、安息香酸のみを共重合モノカルボン酸ｐＥ）として含む。
【００５７】
さらに特定の実施態様において、脂肪族及び半芳香族ポリアミドは、酢酸のみを共重合モノカルボン酸ｐＥ）として含む。
【００５８】
脂肪族及び半芳香族ポリアミドは、少なくとも１種の共重合モノアミンｐＦ）を含んでもよい。したがって、脂肪族ポリアミドは、共重合された脂肪族モノアミン又は脂環式モノアミンのみを含む。モノアミンｐＦ）は、本発明に従って製造されたポリアミドをエンドキャップする役割を果たす。原則として、好適なモノアミンは、ポリアミド縮合の反応条件下で利用可能なカルボン酸基の少なくとも一部と反応することができるすべてのものである。好適なモノアミンｐＦ）は、脂肪族モノアミン、脂環式モノアミン及び芳香族モノアミンである。これらには、メチルアミン、エチルアミン、プロピルアミン、ブチルアミン、ヘキシルアミン、ヘプチルアミン、オクチルアミン、デシルアミン、ステアリルアミン、ジメチルアミン、ジエチルアミン、ジプロピルアミン、ジブチルアミン、シクロヘキシルアミン、ジシクロヘキシルアミン、アニリン、トルイジン、ジフェニルアミン、ナフチルアミン、及びそれらの混合物が含まれる。
【００５９】
さらに、少なくとも１種の少なくとも三官能性アミンｐＧ）は、脂肪族及び半芳香族ポリアミドの製造に使用されてもよい。これらには、Ｎ’−（６−アミノヘキシル）ヘキサン−１，６−ジアミン、Ｎ’−（１２−アミノドデシル）ドデカン−１，１２−ジアミン、Ｎ’−（６−アミノヘキシル）ドデカン−１，１２−ジアミン、Ｎ’−［３−（アミノメチル）−３，５，５−トリメチルシクロヘキシル］ヘキサン−１，６−ジアミン、Ｎ’−［３−（アミノメチル）−３，５，５−トリメチルシクロヘキシル］ドデカン−１，１２−ジアミン、Ｎ’−［（５−アミノ−１，３，３−トリメチルシクロヘキシル）メチル］ヘキサン−１，６−ジアミン、Ｎ’−［（５−アミノ−１，３，３−トリメチルシクロヘキシル）メチル］ドデカン−１，１２−ジアミン、３−［［［３−（アミノメチル）−３，５，５−トリメチルシクロヘキシル］アミノ］メチル］−３，５，５−トリメチルシクロヘキサンアミン、３−［［（５−アミノ−１，３，３−トリメチルシクロヘキシル）メチルアミノ］メチル］−３，５，５−トリメチルシクロヘキサンアミン、３−（アミノメチル）−Ｎ−［３−（アミノメチル）−３，５，５−トリメチルシクロヘキシル］−３，５，５−トリメチルシクロヘキサンアミンが含まれる。少なくとも三官能性アミンｐＧ）を使用しない場合が好ましい。
【００６０】
好適なラクタムｐＨ）は、ε−カプロラクタム、２−ピペリドン（δ−バレロラクタム）、２−ピロリドン（γ−ブチロラクタム）、カプリルラクタム、エナントラクタム、ラウリルラクタム、及びそれらの混合物である。
【００６１】
好適なω−アミノ酸ｐＩ）は、６−アミノカプロン酸、７−アミノヘプタン酸、１１−アミノウンデカン酸、１２−アミノドデカン酸、及びそれらの混合物である。
【００６２】
ｐＡ）〜ｐＩ）と異なり、それらと共縮合可能の好適な化合物ｐＫ）は、少なくとも三塩基性カルボン酸、ジアミノカルボン酸などである。
【００６３】
好適な化合物ｐｋ）には、さらに、４−［（Ｚ）−Ｎ−（６−アミノヘキシル）−Ｃ−ヒドロキシカーボンイミドイル］安息香酸、３−［（Ｚ）−Ｎ−（６−アミノヘキシル）−Ｃ−ヒドロキシカーボンイミドイル］安息香酸、（６Ｚ）−６−（６−アミノヘキシルイミノ）−６−ヒドロキシヘキサンカルボン酸、４−［（Ｚ）−Ｎ−［（５−アミノ−１，３，３−トリメチルシクロヘキシル）メチル］−Ｃ−ヒドロキシカーボンイミドイル］安息香酸、３−［（Ｚ）−Ｎ−［（５−アミノ−１，３，３−トリメチルシクロヘキシル）メチル］−Ｃ−ヒドロキシカーボンイミドイル］安息香酸、４−［（Ｚ）−Ｎ−［３−（アミノメチル）−３，５，５−トリメチルシクロヘキシル］−Ｃ−ヒドロキシカーボンイミドイル］安息香酸、３−［（Ｚ）−Ｎ−［３−（アミノメチル）−３，５，５−トリメチルシクロヘキシル］−Ｃ−ヒドロキシカーボンイミドイル］安息香酸、及びそれらの混合物が含まれる。
【００６４】
好ましくは、ポリアミドＡは、ＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６６６、ＰＡ ６９、ＰＡ ６１０、ＰＡ ６１２、ＰＡ ９６、ＰＡ ９９、ＰＡ ９１０、ＰＡ ９１２、ＰＡ １２１２、ＰＡ ６．Ｔ、ＰＡ ９．Ｔ、ＰＡ ８．Ｔ、ＰＡ １０．Ｔ、ＰＡ １２．Ｔ、ＰＡ ６．Ｉ、ＰＡ ８．Ｉ、ＰＡ ９．Ｉ、ＰＡ １０．Ｉ、ＰＡ １２．Ｉ、ＰＡ ６．Ｔ／６、ＰＡ ６．Ｔ／１０、ＰＡ ６．Ｔ／１２、ＰＡ ６．Ｔ／６．Ｉ、ＰＡ６．Ｔ／８．Ｔ、ＰＡ ６．Ｔ／９．Ｔ、ＰＡ ６．Ｔ／１０Ｔ、ＰＡ ６．Ｔ／１２．Ｔ、ＰＡ １２．Ｔ／６．Ｔ、ＰＡ ６．Ｔ／６．Ｉ／６、ＰＡ ６．Ｔ／６．Ｉ／１２、ＰＡ ６．Ｔ／６．Ｉ／６．１０、ＰＡ ６．Ｔ／６．Ｉ／６．１２、ＰＡ ６．Ｔ／６．６、ＰＡ ６．Ｔ／６．１０、ＰＡ ６．Ｔ／６．１２、ＰＡ １０．Ｔ／６、ＰＡ １０．Ｔ／１１、ＰＡ １０．Ｔ／１２、ＰＡ ８．Ｔ／６．Ｔ、ＰＡ ８．Ｔ／６６、ＰＡ ８．Ｔ／８．Ｉ、ＰＡ ８．Ｔ／８．６、ＰＡ ８．Ｔ／６．Ｉ、ＰＡ １０．Ｔ／６．Ｔ、ＰＡ １０．Ｔ／６．６、ＰＡ １０．Ｔ／１０．Ｉ、ＰＡ  １０Ｔ／１０．Ｉ／６．Ｔ、ＰＡ １０．Ｔ／６．Ｉ、ＰＡ ４．Ｔ／４．Ｉ／４６、ＰＡ ４．Ｔ／４．Ｉ／６．６、ＰＡ ５．Ｔ／５．Ｉ、ＰＡ ５．Ｔ／５．Ｉ／５．６、ＰＡ ５．Ｔ／５．Ｉ／６．６、ＰＡ ６．Ｔ／６．Ｉ/６．６、ＰＡ ＭＸＤＡ．６、ＰＡ ＩＰＤＡ．Ｉ、ＰＡ ＩＰＤＡ．Ｔ、ＰＡ ＭＡＣＭ．Ｉ、ＰＡ ＭＡＣＭ．Ｔ、ＰＡ ＰＡＣＭ．Ｉ、ＰＡ ＰＡＣＭ．Ｔ、ＰＡ ＭＸＤＡ．Ｉ、ＰＡ ＭＸＤＡ．Ｔ、ＰＡ ６．Ｔ／ＩＰＤＡ．Ｔ、ＰＡ ６．Ｔ／ＭＡＣＭ．Ｔ、ＰＡ ６．Ｔ／ＰＡＣＭ．Ｔ、ＰＡ ６．Ｔ／ＭＸＤＡ．Ｔ、ＰＡ ６．Ｔ／６．Ｉ／８．Ｔ／８．Ｉ、ＰＡ ６．Ｔ／６．Ｉ／１０．Ｔ／１０．Ｉ、ＰＡ ６．Ｔ／６．Ｉ／ＩＰＤＡ．Ｔ／ＩＰＤＡ．Ｉ、ＰＡ ６．Ｔ／６．Ｉ／ＭＸＤＡ．Ｔ／ＭＸＤＡ．Ｉ、ＰＡ ６．Ｔ／６．Ｉ／ＭＡＣＭ．Ｔ／ＭＡＣＭ．Ｉ、ＰＡ ６．Ｔ／６．Ｉ／ＰＡＣＭ．Ｔ／ＰＡＣＭ．Ｉ、ＰＡ ６．Ｔ／１０．Ｔ／ＩＰＤＡ．Ｔ、ＰＡ ６．Ｔ／１２．Ｔ／ＩＰＤＡ．Ｔ、ＰＡ ６．Ｔ／１０．Ｔ／ＰＡＣＭ．Ｔ、ＰＡ ６．Ｔ／１２．Ｔ／ＰＡＣＭ．Ｔ、ＰＡ １０．Ｔ／ＩＰＤＡ．Ｔ、ＰＡ １２．Ｔ／ＩＰＤＡ．Ｔ、及びこれらのコポリマー及び混合物から選択される。
【００６５】
好ましい実施態様において、本発明に従って使用されるポリアミド組成物は、少なくとも１種の脂肪族ポリアミドを成分Ａ）として含むか、又は脂肪族ポリアミドからなる。
【００６６】
したがって、好ましくは、脂肪族ポリアミドは、ＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６６６、ＰＡ ６９、ＰＡ ６１０、ＰＡ ６１２、ＰＡ ９６、ＰＡ ９９、ＰＡ ９１０、ＰＡ ９１２、ＰＡ １２１２、及びこれらのコポリマー及び混合物から選択される。
【００６７】
特に、脂肪族ポリアミドＡ）は、ＰＡ ６、ＰＡ ６６又はＰＡ １２から選択される。１つの特定の実施態様は、成分Ａ）がＰＡ ６又はＰＡ ６６を含むか、又はＰＡ ６、ＰＡ ６６又はそれらの混合物からなるポリアミド組成物の実施態様である。
【００６８】
好ましくは、半芳香族ポリアミド／コポリアミドは、ＰＡ ６．Ｔ、ＰＡ ９．Ｔ、ＰＡ １０．Ｔ、ＰＡ １２．Ｔ、ＰＡ ６．Ｉ、ＰＡ ９．Ｉ、ＰＡ １０．Ｉ、ＰＡ １２．Ｉ、ＰＡ ６．Ｔ／６．Ｉ、ＰＡ ６．Ｔ／６、ＰＡ６．Ｔ／８．Ｔ、ＰＡ ６．Ｔ／１０Ｔ、ＰＡ １０．Ｔ／６．Ｔ、ＰＡ ６．Ｔ／１２．Ｔ、ＰＡ１２．Ｔ／６．Ｔ、ＰＡ ＩＰＤＡ．Ｉ、ＰＡ ＩＰＤＡ．Ｔ、ＰＡ ６．Ｔ／ＩＰＤＡ．Ｔ、ＰＡ ６．Ｔ／６．Ｉ／ＩＰＤＡ．Ｔ／ＩＰＤＡ．Ｉ、ＰＡ ６．Ｔ／１０．Ｔ／ＩＰＤＡ．Ｔ、ＰＡ ６．Ｔ／１２．Ｔ／ＩＰＤＡ．Ｔ、ＰＡ ６．Ｔ／１０．Ｔ／ＰＡＣＭ．Ｔ、ＰＡ ６．Ｔ／１２．Ｔ／ＰＡＣＭ．Ｔ、ＰＡ １０．Ｔ／ＩＰＤＡ．Ｔ、ＰＡ １２．Ｔ／ＩＰＤＡ．Ｔ、及びこれらのコポリマー及び混合物から選択される。
【００６９】
本発明の文脈において、以下の数平均分子量Ｍｎ及び質量平均分子量Ｍｗは、ゲル浸透クロマトグラフィー（ＧＰＣ）による測定に基づくものである。較正は、例えば、低い多分散性を有するＰＭＭＡをポリマー標準として使用して行われた。
【００７０】
合成ポリアミドＡ）は、好ましくは８０００〜５００００ｇ／ｍｏｌ、特に好ましくは１００００〜３５０００ｇ／ｍｏｌの範囲の数平均分子量Ｍｎを有する。
【００７１】
合成ポリアミドＡ）は、好ましくは１５０００〜２０００００ｇ／ｍｏｌ、特に好ましくは２００００〜１２５０００ｇ／ｍｏｌの範囲の質量平均分子量Ｍｎを有する。
【００７２】
ポリアミドは、好ましくは６以下、特に好ましくは５以下、特に３．５以下の多分散性ＰＤ（＝Ｍｗ／Ｍｎ）を有する。
【００７３】
本発明は、脂肪族ポリアミド及びコポリアミド／ターポリアミドに基づく特定のポリアミド組成物の使用にも関する。脂肪族ポリアミドＡ１）と脂肪族コポリアミド又はターポリアミドＡ２）とのポリアミド混合物を使用する場合、Ａ１）のＡ２）に対する質量比は好ましくは、５５：４５〜９５：５である。その後、ポリアミド混合物は成分Ａ）を形成する。
【００７４】
したがって、本発明に従って使用されるポリアミド組成物において、ポリアミド混合物Ａ）は、脂肪族ポリアミドＡ１）及び脂肪族コポリアミド又はターポリアミドＡ２）を含む。対応する成分は、上記で列挙された成分から選択されてもよい。
【００７５】
好ましくは、脂肪族ポリアミドＡ１）は、ＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６９、ＰＡ ６１０、ＰＡ ６１２、ＰＡ ９６、ＰＡ ９９、ＰＡ ９１０、ＰＡ ９１２、ＰＡ １２１２から選択される。
【００７６】
特に好ましくは、脂肪族ポリアミドＡ１）はポリアミド６、ポリアミド６６及びそれらの混合物から選択される。
【００７７】
好ましくは、脂肪族コポリアミド又はターポリアミドＡ２）は、ＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６９、ＰＡ ６１０、ＰＡ ６１２、ＰＡ ９６、ＰＡ ９９、ＰＡ ９１０、ＰＡ ９１２、ＰＡ １２１２から選択される２種又は３種のポリアミドのモノマーから構成される。
【００７８】
コポリアミドの特定の例は、ＰＡ ６６／６、ＰＡ ６６／６８、ＰＡ ６６／６１０、ＰＡ ６６／６１２、ＰＡ ６６／１０、ＰＡ ６６／１２、ＰＡ ６／６８、ＰＡ ６／６１０、ＰＡ ６／６１２、ＰＡ ６／１０、ＰＡ ６／１２である。好適なターポリマーの例は、ＰＡ ６／６６／６１０、ＰＡ ６／６６／６９、ＰＡ ６／６６／１１、ＰＡ ６／６６／１２、ＰＡ ６／６１０／１１、ＰＡ ６／６１０／１２、６／６６／ＰＡＣＭである。
【００７９】
好ましくは、脂肪族コポリアミドはＰＡ ６／ＰＡ ６６コポリマーである。
【００８０】
好適な脂肪族ポリアミド及びコポリアミド／ターポリアミドはさらに、ＥＰ−Ｂ−１ ０６０ ２１６に記載されている。
【００８１】
脂肪族ポリアミドＡ１）の脂肪族コポリアミド又はターポリアミドＡ２）に対する質量比は、５５：４５〜９５：５、好ましくは６０：４０〜９０：１０、特に７０：３０〜９０：１０である。
【００８２】
ポリアミド混合物Ａ）の結晶化点（結晶化温度）は、好ましくは、脂肪族ポリアミドＡ１）及び脂肪族コポリアミド／ターポリアミドＡ２）の結晶化点（結晶化温度）より低くあるべきである。本発明による使用方法及び本発明による方法でも、少なくとも１種のポリアミド及び少なくとも１種のコポリアミド又はターポリアミドの混合物の結晶化点は、好ましくは、少なくとも１種のポリアミド及び少なくとも１種のコポリアミド又はターポリアミドの結晶化点よりも低くあるべきである。
【００８３】
したがって、コポリアミド／ターポリアミドの添加は、好ましくは、ポリアミド組成物の結晶化点を低減させる効果を有する。結晶化点の低減又は低下は、ＤＳＣ測定（示差走査熱量測定）によって決定されてもよい。
【００８４】
本発明によるポリアミド組成物は、任意に、ガラス繊維を成分Ｂ）として含有する。ガラス繊維が存在する場合、成分Ａ）の最大許容量は、存在するガラス繊維の最小量によって低減される。
【００８５】
具体的には、細断したグラス繊維を使用する。成分Ｂ）は特にガラス繊維を含み、短繊維を使用することが好ましい。好ましくは、これらは、２〜５０ｍｍの範囲の長さ及び５〜４０μｍの直径を有する。あるいは、連続繊維（ロービング）を使用することも可能である。好適な繊維は円形及び／又は非円形の断面積を有するものを含み、ここで、後者の場合、主断面軸の副断面軸に対する寸法比は、特に＞２、好ましくは２〜８の範囲、特に好ましくは３〜５の範囲である。
【００８６】
特定の実施態様において、成分Ｂ）は、いわゆる「扁平ガラス繊維（flat glass fibers）」を含む。具体的には、これらは、長円形又は楕円形の断面積、又はネック付き楕円形（いわゆる「コクーン（繭）」繊維）又は長方形又は実質的に長方形の断面積を有する。ここでは、非円形の断面積、及び２超、好ましくは２〜８、特に３〜５の主断面軸の副断面軸に対する寸法比を有するガラス繊維を使用することが好ましい。
【００８７】
本発明による成形材料の強化は、円形及び非円形の断面を有するガラス繊維の混合物を使用して行われてもよい。特定の実施態様において、扁平ガラス繊維の割合は、上記で定義したように、優勢であり、すなわち、それらは繊維の総質量の５０質量％超を占める。
【００８８】
ガラス繊維のロービングを成分Ｂ）として使用する場合、好ましくは、前記繊維は１０〜２０μｍ、好ましくは１２〜１８μｍの直径を有する。これらのガラス繊維の断面は、円形、長円形、楕円形、実質的に長方形又は長方形であり得る。２〜５の断面軸の比を有する、いわゆる扁平ガラス繊維が特に好ましい。特に、Ｅガラス繊維を使用する。しかしながら、任意の他のガラス繊維タイプ、例えばＡ、Ｃ、Ｄ、Ｍ、Ｓ又はＲガラス繊維、又はそれらの任意の所望の混合物又はＥガラス繊維との混合物を使用することも可能である。
【００８９】
本発明によるポリアミド成形材料は、長繊維強化ロッドペレットを製造するための既知の方法により、特に連続繊維ストランド（ロービング）がポリマー溶融物で完全に飽和され、その後に冷却され、細断される引出成形プロセスにより製造することができる。好ましくは３〜２５ｍｍ、特に４〜１２ｍｍのペレット長を有する、この方法で得られた長繊維強化ロッドペレットは、通常の加工方法、例えば射出成形又はプレス成形によりさらに加工されて成形物を得ることができる。
【００９０】
本発明によるポリアミド組成物は、任意に、１種以上の熱安定剤を成分Ｃ）として含む。
【００９１】
本発明による成形材料は、組成物の総質量に基づいて、好ましくは０．０１質量％〜２質量％、特に好ましくは０．０２質量％〜１質量％、特に０．０５質量％〜０．５質量％の少なくとも１種の熱安定剤を成分Ｃ）として含んでもよい。
【００９２】
好ましくは、熱安定剤は、銅化合物、二級芳香族アミン、立体障害フェノール、ホスファイト、ホスホナイト及びそれらの混合物から選択される。
【００９３】
銅化合物を使用する場合、銅の量は、組成物の総質量に基づいて、好ましくは０．００３質量％〜０．５質量％、特に０．００５質量％〜０．３質量％、特に好ましくは０．０１質量％〜０．２質量％である。
【００９４】
二級芳香族アミンをベースとする安定剤を使用する場合、これらの安定剤の量は、組成物の総質量に基づいて、好ましくは０．２質量％〜２質量％、特に好ましくは０．２質量％〜１．５質量％である。
【００９５】
立体障害性フェノールをベースとする安定剤を使用する場合、これらの安定剤の量は、組成物の総質量に基づいて、好ましくは０．０７質量％〜１．５質量％、特に好ましくは０．１質量％〜１質量％である。
【００９６】
ホスファイト及び／又はホスホナイトをベースとする安定剤を使用する場合、これらの安定剤の量は、組成物の総質量に基づいて、好ましくは０．１質量％〜１．５質量％、特に好ましくは０．２質量％〜１質量％である。
【００９７】
一価又は二価の銅の好適な化合物Ｃ）は、例えば、一価又は二価銅と無機又は有機酸又は一価又は二価フェノールとの塩、一価又は二価銅の酸化物又は銅塩とアンモニア、アミン、アミド、ラクタム、シアン化物又はホスフィンとの錯体、好ましくはハロゲン化水素酸の又はシアン化水素酸のＣｕ（Ｉ）又はＣｕ（ＩＩ）塩、又は脂肪族カルボン酸の銅塩である。一価の銅化合物ＣｕＣｌ、ＣｕＢｒ、ＣｕＩ、ＣｕＣＮ及びＣｕ２Ｏ、及び二価の銅化合物ＣｕＣｌ２、ＣｕＳＯ４、ＣｕＯ、酢酸銅（ＩＩ）又はステアリン酸銅（ＩＩ）が特に好ましい。
【００９８】
銅化合物は市販されている及び／又はその製造は当業者に知られている。銅化合物は、そのまま、又は濃縮物の形態で使用することができる。濃縮物は、銅塩を高濃度で含む、好ましくは成分Ａ）と同じ化学的性質のポリマーを意味すると理解されるべきである。濃縮物の使用は、通常の方法であり、非常に少量の投入原料を添加する場合に特によく使用されている。銅化合物を、さらなる金属ハロゲン化物、特にアルカリ金属ハロゲン化物、例えば、ＮａＩ、ＫＩ、ＮａＢｒ、ＫＢｒと組み合わせて使用することが有利であり、ここで、金属ハロゲン化物のハロゲン化銅に対するモル比が、０．５〜２０、好ましくは１〜１０、特に好ましくは３〜７である。
【００９９】
二級芳香族アミンをベースとする、本発明に従って使用可能な安定剤の特に好ましい例には、フェニレンジアミンとアセトンの付加物（Ｎａｕｇａｒｄ（登録商標）Ａ）、フェニレンジアミンとリノレン酸の付加物、４，４’−ビス（α，α−ジメチルベンジル）ジフェニルアミン（Ｎａｕｇａｒｄ（登録商標）４４５）、Ｎ，Ｎ’−ジナフチル−ｐ−フェニレンジアミン、Ｎ−フェニル−Ｎ’−シクロヘキシル−ｐ−フェニレンジアミン、又はそれらの２種以上の混合物が含まれる。
【０１００】
立体障害性フェノールをベースとする、本発明により使用可能な安定剤の好ましい例には、Ｎ，Ｎ’−ヘキサメチレンビス−３−（３，５−ジ−ｔｅｒｔ−ブチル−４−ヒドロキシフェニル）プロピオンアミド（Ｉｒｇａｎｏｘ（登録商標）１０９８）、ビス（３，３−ビス（４’−ヒドロキシ−３’−ｔｅｒｔ−ブチルフェニル）ブタン酸）グリコールエステル、２，１’−チオエチルビス（３−（３，５−ジ−ｔｅｒｔ−ブチル−４−ヒドロキシフェニル））プロピオネート、４，４’−ブチリデンビス（３−メチル−６−ｔｅｒｔ−ブチルフェノール）、トリエチレングリコール３−（３−ｔｅｒｔ−ブチル−４−ヒドロキシ−５−メチルフェニル）プロピオネート、又はこれらの安定剤の２種以上の混合物が含まれる。
【０１０１】
好ましいホスファイト及びホスホナイトは、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリスリチルジホスファイト、トリス（２，４−ジ−ｔｅｒｔ−ブチルフェニル）ホスファイト、ジイソデシルペンタエリスリチルジホスファイト、ビス（２，４−ジ−ｔｅｒｔ−ブチルフェニル）ペンタエリスリチルジホスファイト、ビス（２，６−ジ−ｔｅｒｔ−ブチル−４−メチルフェニル）ペンタエリスリチルジホスファイト、ジイソデシルオキシペンタエリスリチルジホスファイト、ビス（２，４−ジ−ｔｅｒｔ−ブチル−６−メチルフェニル）ペンタエリスリチルジホスファイト、ビス（２，４，６−トリス（ｔｅｒｔ−ブチルフェニル））ペンタエリトリチルジホスファイト、トリステアリルソルビトールトリホスファイト、テトラキス（２，４−ジ−ｔｅｒｔ−ブチルフェニル）−４,４’−ビフェニレンジホスホナイト、６−イソオクチルオキシ−２，４，８，１０−テトラ−ｔｅｒｔ−ブチル−１２Ｈ−ジベンゾ−［ｄ，ｇ］−１，３，２−ジオキサホスホシン、６−フルオロ−２，４，８，１０−テトラ−ｔｅｒｔ−ブチル−１２−メチルジベンゾ−［ｄ，ｇ］−１，３，２−ジオキサホスホシン、ビス（２，４−ジ−ｔｅｒｔ−ブチル−６−メチルフェニル）メチルホスファイト及びビス（２，４−ジ−ｔｅｒｔ−ブチル−６−メチルフェニル）エチルホスファイトが含まれる。特に、トリス［２−ｔｅｒｔ−ブチル−４−チオ（２’−メチル−４’−ヒドロキシ−５’−ｔｅｒｔ−ブチル）フェニル−５−メチル］フェニルホスファイト及びトリス（２，４−ジ−ｔｅｒｔ−ブチルフェニル）ホスファイト（Ｈｏｓｔａｎｏｘ（登録商標）ＰＡＲ２４：ＢＡＳＦ ＳＥから購入できる）が好ましい。
【０１０２】
熱安定剤の好ましい実施態様は、有機熱安定剤（特にＨｏｓｔａｎｏｘ（登録商標）ＰＡＲ２４及びＩｒｇａｎｏｘ（登録商標）１０１０）、ビスフェノールＡをベースとするエポキシド（特にＥｐｉｋｏｔｅ（登録商標）１００１）、及びＣｕＩ及びＫＩをベースとする銅安定剤の組合せからなる。有機安定剤及びエポキシドからなる市販の安定剤混合物の例は、ＢＡＳＦ ＳＥ製のＩｒｇａｔｅｃ（登録商標）ＮＣ６６である。ＣｕＩ及びＫＩのみをベースとする熱安定剤が特に好ましい。銅又は銅化合物の添加は別として、さらなる遷移金属化合物、特に周期表のＶＢ、ＶＩＢ、ＶＩＩＢ又はＶＩＩＩＢ族の金属塩又は金属酸化物の使用は除外される。さらに、周期表のＶＢ、ＶＩＢ、ＶＩＩＢ又はＶＩＩＩＢ族の任意の遷移金属、例えば鉄粉又は鋼粉を、本発明による成形材料に添加しないことが好ましい。Ｉｒｇａｎｏｘ（登録商標）１０９８の使用も特に好ましい。
【０１０３】
銅化合物、特に一価銅化合物、及び立体障害性フェノールをベースとする安定剤、例えばＩｒｇａｎｏｘ（登録商標）１０９８、及びそれらの混合物の使用が特に好ましい。特に好ましい使用量は、０．０５質量％〜０．５質量％、特に０．０７質量％〜０．２質量％の範囲である。
【０１０４】
２個超のヒドロキシル基を有する少なくとも１種の多価アルコールは、成分Ｄ）として使用される。このようなポリオールは、例えば、ＷＯ ２０１０／０１４８０１に記載されており、特にその１４頁２９行〜１６頁７行を参照されたい。
【０１０５】
多価アルコールは、２個超のヒドロキシル基を有する脂肪族ヒドロキシル化合物、２個超のヒドロキシル基を有する脂肪族−脂環式化合物、２個超のヒドロキシル基を有する脂環式化合物、芳香族化合物及び糖類から選択されてもよい。
【０１０６】
多価アルコールにおける脂肪族鎖は、炭素だけでなく、窒素、酸素又は硫黄原子などのヘテロ原子も含んでもよい。多価アルコールにおける脂環式環は、単環であっても、二環又は多環の環システムの一部であってもよい。それは炭素環又は複素環であってもよい。多価アルコールは、１個以上の置換基、例えばエーテル、カルボン酸、カルボキサミド、又はカルボン酸エステル基を含有してもよいか、又はポリビニルアルコールコポリマー、例えばエチレンビニルアルコールコポリマーであってもよい。理想的には、これらのコポリマーは２〜２０ｇ／１０分のＭＦＲ（２１０℃／２．１６ｋｇ）を有する。
【０１０７】
好ましくは２０００未満の数平均分子量（Ｍｎ）を有する好適な多価アルコールの例は、トリオール、例えばグリセロール、トリメチロールプロパン、２，３−ジ−（２’−ヒドロキシエチル）シクロヘキサン−１−オール、ヘキサン−１，２，６−トリオール、１，１，１−トリス（ヒドロキシメチル）エタン、３−（２’−ヒドロキシエトキシ）プロパン−１，２−ジオール、３−（２’−ヒドロキシプロポキシ）プロパン−１，２−ジオール、２−（２’−ヒドロキシエトキシ）ヘキサン−１，２−ジオール、６−（２’−ヒドロキシプロポキシ）ヘキサン−１，２−ジオール、１，１，１−トリス［（２’−ヒドロキシエトキシ）メチル］エタン、１，１，１−トリス［（２’−ヒドロキシプロポキシ）メチル］プロパン、１，１，１−トリス（４’−ヒドロキシフェニル）エタン、１，１，１−トリス（ヒドロキシフェニル）プロパン、１，１，３−トリス（ジヒドロキシ−３−メチルフェニル）プロパン、１，１，４−トリス（ジヒドロキシフェニル）ブタン、１，１，５−トリス（ヒドロキシフェニル）−３−メチルペンタン、ジトリメチロプロパン、トリメチロールプロパンエトキシレート又はトリメチロールプロパンプロポキシレート、ポリオール、例えばペンタエリスリトール、ジペンタエリスリトール及びトリペンタエリスリトール、及び糖類、例えばシクロデキストリン、Ｄ−マンノース、グルコース、ガラクトース、スクロース、フルクトース、キシロース、アラビノース、Ｄ−マンニトール、Ｄ−ソルビトール、Ｄ−又はＬ−アラビトール、キシリトール、イジトール、タリトール、アリトール、アルトリトール、ギリトール（guilitol）、エリスリトール、トレイトール及びＤ−グロノ−γ−ラクトンである。
【０１０８】
好ましい多価アルコールにおいて、ヒドロキシル基はそれぞれ、少なくとも１個の原子、好ましくは炭素原子によって互いに分離されて、炭素原子に結合される。したがって、多価アルコールは、好ましくは、ペンタエリスリトール、ジペンタエリスリトール、トリペンタエリスリトール、トリメチロールプロパン、Ｄ−マンニトール、Ｄ−ソルビトール又はキシリトールである。多価アルコールがジペンタエリスリトール及び／又はトリペンタエリスリトールである場合が特に好ましい。ジペンタエリスリトールが最も好ましい。
【０１０９】
ポリアミド組成物は、さらなる添加剤を成分Ｅ）として含んでもよい。成分Ｅ）が併用される場合、成分Ａ）の上限値が相応に低減される。
【０１１０】
本発明による組成物は、０質量％〜２０質量％、好ましくは０質量％〜１０質量％、特に０質量％〜５質量％のさらなる添加剤を成分Ｅ）として含む。このような添加剤が併用される場合、その最小量は０．１質量％、好ましくは１質量％、特に３質量％である。
【０１１１】
成分Ｅ）が併用される場合、成分Ａ）の上限値が相応に低減される。したがって、成分Ｅ）の０．１質量％の最小量では、成分Ａ）の量の上限値は、例えば８９．８８質量％である。
【０１１２】
考えられるさらなる添加剤には、ガラス繊維とは異なる充填材及び補強剤、成分Ａ）とは異なる熱可塑性ポリマー、又は他の添加剤が含まれる。
【０１１３】
本発明の文脈において、「充填材及び補強剤」（＝可能な成分Ｅ））という用語は、広義に解釈されるべきであり、粒子状充填材、繊維状物質及び任意の中間形態を含む。粒子状充填材は、ダストの形態の粒子から大きな粒子までの幅広い粒子サイズを有し得る。考えられる充填材料には、有機又は無機の充填材及び補強剤が含まれる。ここで、使用可能なものは、例えば、無機充填材、例えばカオリン、チョーク、ウォラストナイト、タルク、炭酸カルシウム、ケイ酸塩、二酸化チタン、酸化亜鉛、グラファイト、ガラス粒子、例えばガラス球、ナノスケールの充填材、例えばカーボンナノチューブ、ナノスケールの層状ケイ酸塩、ナノスケールのアルミナ（Ａｌ２Ｏ３）、ナノスケールの二酸化チタン（ＴｉＯ２）、グラフェン、永久磁性又は磁化可能な金属化合物及び／又は合金、フィロシリケート及びナノスケールの二酸化ケイ素（ＳｉＯ２）である。充填材は表面処理されているものであってもよい。
【０１１４】
本発明による成形材料に使用可能なフィロシリケートの例には、カオリン、蛇紋石、タルク、マイカ、バーミキュライト、イライト、スメクタイト、モンモリロナイト、ヘクトライト、複水酸化物又はそれらの混合物が含まれる。フィロシリケートは、表面処理されてもよいか、又は表面処理されていなくてもよい。
【０１１５】
１種以上の繊維状物質を使用してもよい。好ましくは、これらは、既知の無機強化繊維、例えばホウ素繊維、炭素繊維、シリカ繊維、セラミック繊維及び玄武岩繊維；有機強化繊維、例えばアラミド繊維、ポリエステル繊維、ナイロン繊維、ポリエチレン繊維、及び天然繊維、例えば木材繊維、亜麻繊維、麻繊維及びサイザル麻繊維から選択される。
【０１１６】
特に好ましくは、炭素繊維、アラミド繊維、ホウ素繊維、金属繊維又はチタン酸カリウム繊維を使用する。
【０１１７】
好ましくは、成分Ａ）とは異なる熱可塑性ポリマーは、
−  Ｃ２〜Ｃ１０−モノオレフィン、例えばエチレン又はプロピレン、１，３−ブタジエン、２−クロロ−１，３−ブタジエン、ビニルクロリド、ビニリデンクロリド、ビニリデンフルオリド、テトラフルオロエチレン、グリシジルアクリレート、グリシジルメタアクリレート、分岐及び非分岐Ｃ１〜Ｃ１０−アルコールのアルコール成分を有するアクリレート及びメタアクリレート、ビニル芳香族のもの、例えばスチレン、アクリロニトリル、メタクリロニトリル、α，β-エチレン性不飽和モノ−及びジカルボン酸、及び無水マレイン酸から選択される少なくとも１つのモノマーを共重合形態で含むホモ−又はコポリマー；
−  ビニルアセタールのホモ−及びコポリマー、
−  ポリビニルエステル、
−  ポリビニルピロリドン又はポリビニルピロリドンコポリマー（ＰＶＰ）、
−  ポリカーボネート（ＰＣ）、
−  ポリエステル、例えばポリアルキレンテレフタレート、ポリヒドロキシアルカノエート（ＰＨＡ）、ポリブチレンサクシネート（ＰＢＳ）、ポリブチレンサクシネートアジペート（ＰＢＳＡ）、
−  ポリエーテル、
−  ポリエーテルケトン、
−  熱可塑性ポリウレタン（ＴＰＵ）、
−  ポリスルフィド、
−  ポリスルホン、
−  ポリエーテルスルホン、
−  セルロースアルキルエステル
及びそれらの混合物から選択される。
【０１１８】
例には、Ｃ４〜Ｃ８アルコールの、特にブタノール、ヘキサノール、オクタノール及び２−エチルヘキサノールの群からの同一又は異なるアルコールラジカルを有するポリアクリレート、ポリメチルメタクリレート（ＰＭＭＡ）、メチルメタクリレート−ブチルアクリレートコポリマー、アクリロニトリル−ブタジエン−スチレンコポリマー（ＡＢＳ）、エチレン−プロピレンコポリマー、エチレン−プロピレン−ジエンコポリマー（ＥＰＤＭ）、ポリスチレン（ＰＳ）、スチレン−アクリロニトリルコポリマー（ＳＡＮ）、アクリロニトリル−スチレン−アクリレート（ＡＳＡ）、スチレン−ブタジエン−メチルメタクリレートコポリマー（ＳＢＭＭＡ）、スチレン−無水マレイン酸コポリマー、スチレン−メタクリル酸コポリマー（ＳＭＡ）、ポリオキシメチレン（ＰＯＭ）、ポリビニルアルコール（ＰＶＡＬ）、ポリ酢酸ビニル（ＰＶＡ）、ポリビニルブチラール（ＰＶＢ）、ポリカプロラクトン（ＰＣＬ）、ポリヒドロキシ酪酸（ＰＨＢ）、ポリヒドロキシ吉草酸（ＰＨＶ）、ポリ乳酸（ＰＬＡ）、エチルセルロース（ＥＣ）、セルロースアセテート（ＣＡ）、セルロースプロピオネート（ＣＰ）又はセルロースアセテート／ブチレート（ＣＡＢ）が含まれる。
【０１１９】
本発明による成形材料に存在する少なくとも１種の熱可塑性ポリマーは、好ましくは、ポリ塩化ビニル（ＰＶＣ）、ポリビニルブチラール（ＰＶＢ）、酢酸ビニルのホモ−及びコポリマー、スチレンのホモ−及びコポリマー、ポリアクリレート、熱可塑性ポリウレタン（ＴＰＵｓ）又はポリスルフィドである。
【０１２０】
少なくとも１つのさらなる着色剤と任意に組み合わせたニグロシン（Ｓｏｌｖｅｎｔ Ｂｌａｃｋ ７、ＣＡＳ：８００５−０２−５）及び／又はＳｏｌｖｅｎｔ Ｂｌａｃｋ ２８（ＣＡＳ Ｎｏ．１２２３７−２３−９１）を使用することが有利であり得る。したがって、成分Ｅ）は、好ましくは、Ｃ）とは異なる非核形成性着色剤から選択される。これらには、非核形成性染料、非核形成性顔料及びそれらの混合物が含まれる。非核形成性染料の例は、Ｓｏｌｖｅｎｔ Ｙｅｌｌｏｗ ２１（Ｏｒａｃｅｔ（登録商標）Ｙｅｌｌｏｗ １６０ ＦＡとしてＢＡＳＦ ＳＥから購入できる）又はＳｏｌｖｅｎｔ Ｂｌｕｅ １０４（Ｓｏｌｖａｐｅｒｍ（登録商標）Ｂｌｕｅ２ＢとしてＣｌａｒｉａｎｔから購入できる）である。非核形成性顔料の例は、Ｐｉｇｍｅｎｔ Ｂｒｏｗｎ ２４（Ｓｉｃｏｔａｎ（登録商標）Ｙｅｌｌｏｗ Ｋ ２０１１ ＦＧとしてＢＡＳＦ ＳＥから購入できる）である。また、成分Ｅ）として有用であるものは、少量の少なくとも１種の白色顔料である。好適な白色顔料は、二酸化チタン（Ｐｉｇｍｅｎｔ Ｗｈｉｔｅ ６）、硫酸バリウム（Ｐｉｇｍｅｎｔ Ｗｈｉｔｅ ２２）、硫化亜鉛（Ｐｉｇｍｅｎｔ Ｗｈｉｔｅ ７）などである。特定の実施態様において、本発明による成形材料は０．００１質量％〜０．５質量％の少なくとも１種の白色顔料を成分Ｅ）として含む。例えば、成形材料は、０．０５質量％のＫｒｏｎｏｓ製のＫｒｏｎｏｓ ２２２０二酸化チタンを含んでもよい。
【０１２１】
添加の方法及び量は、色相、すなわち、黒色の望ましい色合いによって決まる。例えば、Ｓｏｌｖｅｎｔ Ｙｅｌｌｏｗ ２１を使用して、ＣＩＥＬＡＢ色空間（color space）の黒色の色相を、例えば＋ｂ＊の方向、すなわち、黄色の方向でｂ＊＝−１．０から移動することが可能である。この方法は、当業者には色シェーディング（color shading）として知られている。ＤＩＮ ６１７４「ほぼ均一なＣＩＥＬＡＢ色空間による色座標と色差の比色評価」又は後継標準（successor standard）に従って、測定を行う。
【０１２２】
カーボンブラックを成分Ｅ）として併用することも可能である。本発明による組成物は、例えば０．０１質量％〜１質量％、好ましくは０．０３質量％〜０．５質量％、特に０．０５質量％〜０．３質量％のカーボンブラックを含む。カーボンブラックは、工業用カーボンブラックとしても知られており、高い表面対体積の比での炭素の修飾物であり、８０質量％〜９９．５質量％の炭素からなる。工業用カーボンブラックの比表面積（ＢＥＴ）は約１０〜１５００ｍ２／ｇである。カーボンブラックは、チャンネルブラック、ファーネスブラック、フレームブラック、クラッキングブラック又はアセチレンブラックの形態で製造されてもよい。粒径は、８〜５００ｎｍ、典型的に８〜１１０ｎｍの範囲である。カーボンブラックは、ｐｉｇｍｅｎｔ ｂｌａｃｋ ７又はｌａｍｐ ｂｌａｃｋ ６とも称される。カラーブラックは、その細かさにより、従来のカーボンブラックの茶色のベースの色相をますます失うナノ粒子カーボンブラックである。
【０１２３】
好適な好ましい添加剤Ｅ）は、潤滑剤、難燃剤、光安定剤（ＵＶ安定剤、ＵＶ吸収剤又はＵＶブロッカー）、染料、核形成剤、金属顔料、金属フレーク、金属被覆粒子、帯電防止剤、導電性添加剤、離型剤、蛍光増白剤、消泡剤などである。
【０１２４】
本発明による成形材料は、組成物の総質量に基づいて、好ましくは０質量％〜１５質量％、特に好ましくは０質量％〜１０質量％の少なくとも１種の難燃剤を添加剤Ｅ）として含む。本発明の成形材料が少なくとも１種の難燃剤を含む場合、組成物の総質量に基づいて、好ましくは０．０１〜１５質量％、特に好ましくは０．１〜１０質量％の量で含む。好適な難燃剤には、ハロゲン含有の及びハロゲンを含まない難燃剤、及びそれらの相乗剤が含まれる（Ｇａｅｃｈｔｅｒ／Ｍｕｅｌｌｅｒ，第３版，１９８９，Ｈａｎｓｅｒ Ｖｅｒｌａｇ，第１１章も参照されたい）。好ましいハロゲンを含まない難燃剤は、赤リン、ホスフィン酸塩又はジホスフィン酸塩、及び／又は窒素含有難燃剤、例えばメラミン、メラミンシアヌレート、メラミンスルフェート、メラミンボレート、メラミンオキサラート、メラミンホスフェート（一級、二級）又は二級メラミンピロホスフェート、ネオペンチルグリコールホウ酸メラミン、グアニジン、及び当業者に知られているそれらの誘導体、及びまた、ポリマーメラミンホスフェート（ＣＡＳ Ｎｏ．：５６３８６−６４−２及び２１８７６８−８４−４、及びまたＥＰ−Ａ−１０ ９５ ０３０）、アンモニウムポリホスフェート、トリスヒドロキシエチルイソシアヌレート（任意にまた、トリスヒドロキシエチルイソシアヌレートと混合したアンモニウムポリホスフェート）（ＥＰ−Ａ−０５８ ４５６ ７）である。難燃剤として好適なさらなるＮ含有又はＰ含有難燃剤又はＰＮ縮合物、及びそれらの通常の相乗剤、例えば酸化物又はホウ酸塩は、ＤＥ−Ａ−１０ ２００４ ０４９ ３４２に見出される。好適なハロゲン化難燃剤は、例えば、オリゴマー臭素化ポリカーボネート（ＢＣ ５２ Ｇｒｅａｔ Ｌａｋｅｓ）又はＮが４を超えるポリペンタブロモベンジルアクリレート（ＦＲ １０２５ Ｄｅａｄ ｓｅａ ｂｒｏｍｉｎｅ）、テトラブロモビスフェノールＡとエポキシドの反応生成物、臭素化オリゴマー又はポリマースチレン、通常相乗剤として酸化アンチモンと一緒に使用されるデクロランである（詳細及びさらなる難燃剤について、ＤＥ−Ａ−１０ ２００４ ０５０ ０２５を参照されたい）。
【０１２５】
ポリアミド成形材料は、それ自体知られている方法により製造される。これらには、適切な質量比率での成分の混合が含まれる。成分の混合は、好ましくは、高温で、混合、ブレンド、混練、押出又は圧延によって達成される。混合中の温度は、好ましくは２２０℃〜３４０℃、特に好ましくは２４０℃〜３２０℃、特に２５０℃〜３００℃の範囲である。好適な方法は、当業者に知られている。
【０１２６】
成形品
本発明に従って使用されるポリアミド組成物は、射出成形により成形品を製造することに使用され、ここで、射出成形中に、溶融ポリアミド組成物の少なくとも２つのフローフロントが合流し、少なくとも１つの溶接シームを形成する。
【０１２７】
したがって、成形品は、射出成形プロセスから生じる少なくとも１つの溶接シームを有する。射出成形は、既知の方法に従って行われ、例えば「Ｅｉｎｆａｅｒｂｅｎ ｖｏｎ Ｋｕｎｓｔｓｔｏｆｆｅｎ」，ＶＤＩ−Ｖｅｒｌａｇ，ＩＳＢＮ ３−１８−４０４０１４−３に記載されている。
【０１２８】
典型的には、射出成形において、少なくとも２つの射出点は鋳型に提供され、それにより、溶融ポリアミド組成物の少なくとも２つのフローフロントがもたらされる。成形品のサイズ及び形状に応じて、さらに多くの射出点を提供することもできる。少なくとも２つのフローフロントは、鋳型におけるキャビティ又はコアの周りに貫流を形成することもできる。
【０１２９】
本発明に従って製造される成形品は、一部分又は複数の部分の物品であり得る。複数の部分の構造の場合、続いて、個々の成形品は、例えば、溶接、例えば摩擦溶接、高温ガス溶接又はレーザー透過溶接によって互いに接合されなければならない。
【０１３０】
本発明による方法により得ることができるポリアミド成形品は、有利に、自動車用途に、電気及び電子部品に、特にまた高温分野に使用することにさらに適している。
【０１３１】
特定の実施態様は、特にシリンダーヘッドカバー、エンジンカバー、給気冷却器のハウジング、給気冷却器バルブ、吸気管、吸気マニホールド、コネクタ、ギア、ファンインペラ、冷却水タンク、熱交換器のハウジング又はハウジング部品、クーラントクーラー、給気冷却器、サーモスタット、水ポンプ、加熱要素、固定部品から選択される、
自動車部門の構成部品の形態で又はその一部としての成形品の実施態様である。
【０１３２】
自動車内装における可能な使用は、ダッシュボード、ステアリングコラムスイッチ、シート構成部品、ヘッドレスト、センターコンソール、ギアボックス構成部品及びドアモジュールであり、自動車外装における可能な使用は、Ａ、Ｂ、Ｃ、又はＤピラーカバー、スポイラー、ドアハンドル、外部ミラー構成部品、フロントガラスワイパー構成部品、フロントガラスワイパー保護ハウジング、装飾グリル、カバーストリップ、ルーフレール、窓枠、サンルーフフレーム、アンテナカバー、フロントライト及びテールライト、エンジンフード、シリンダーヘッドカバー、吸気管、フロントガラスワイパー、外装車体部品である。
【０１３３】
さらに特定の実施態様は、成形品自体、又は電気又は電子の受動又は能動部品の一部としての成形品の、プリント回路基板の、プリント回路基板の一部の、ハウジング構成要素の、フィルムの、又はワイヤの実施態様であり、より特にスイッチの、プラグの、ブッシングの、ディストリビューターの、リレーの、抵抗器の、コンデンサーの、巻線の又は巻線体の、ランプの、ダイオードの、ＬＥＤの、トランジスタの、コネクタの、レギュレータの、集積回路（ＩＣ）の、プロセッサの、コントローラの、メモリ要素の及び／又はセンサの形態で又はその一部としての実施態様である。
【０１３４】
キッチン及び家庭部門におけるポリアミドの可能な使用は、キッチンマシン、例えばフライヤー、アイロン、ノブ及びボタンの構成要素の製造のためのもの、及び庭部門での用途、例えば灌漑システム又は庭の機器の構成要素である。
【０１３５】
成形品を製造するためのポリアミド組成物は、それ自体知られている方法により製造される。ここで、ポリアミド組成物を製造するための上記の方法が参照される。これらには、適切な質量比率での成分の混合が含まれる。成分の混合は、好ましくは、高温で、混合、ブレンド、混練、押出又は圧延によって達成される。混合中の温度は、好ましくは２２０℃〜３４０℃、特に好ましくは２４０℃〜３２０℃、特に２５０℃〜３００℃の範囲である。個々の成分の予備混合は有利であり得る。さらに、ポリアミドの融点よりかなり低い温度で製造された予備混合された成分及び／又は個々の成分の物理的混合物（ドライブレンド）から成形物を直接製造することも可能である。この場合、混合中の温度は、好ましくは０℃〜１００℃、特に好ましくは１０℃〜５０℃、特に室温（２５℃）である。成形材料は、射出成形によって成形品に加工される。前記材料は、例えば、カバー、ハウジング、アクセサリー部品、センサのための材料に、例えば、自動車、電気工学、電子、電気通信、情報技術、コンピューター、家庭、スポーツ、医療、又はエンターテインメント部門での用途に特に適している。
【０１３６】
本発明に従って使用されるポリアミド組成物から製造される成形品は、広い温度範囲にわたる熱エージング後、特に１８０℃で５００時間の熱エージング後、著しく改善した溶接シーム強度を示す。成形品の、特に溶接シームの引張強度は、１８０℃で５００時間の熱処理で、大きく維持されるか、又はごく僅かに低下する。
【０１３７】
この場合では、熱エージングは、自動車業界で一般的に使用されている仕様と同様に行われる。
【０１３８】
したがって、記載されているポリアミド成形材料の使用により、特にコポリアミド／ターポリアミドの併用で、酸化及び熱エージング後の溶接シーム強度を大幅に改善することが可能である。したがって、関連する用途のための、ＷＯ ２０１０／０１４８０１及びＥＰ−Ｂ−２ ３０７ ４８０に記載されている成形材料の欠点を克服することができる。
【０１３９】
以下の実施例により本発明をより具体的に説明する。
【実施例】
【０１４０】
以下の原料を使用した：
Ａ１：ポリアミド６：ＢＡＳＦ ＳＥ製のＵｌｔｒａｍｉｄ（登録商標）Ｂ２７、融点：２２２℃、粘度数（９６％のＨ２ＳＯ４で０．５％）：１５０ｃｍ３／ｇ、ポリアミドの粘度数は、ＩＳＯ ３０７に従って２５℃で決定した。
【０１４１】
Ｂ：ガラス繊維：ＯＣＶ−９９５、メーカー：Ｎｉｐｐｏｎ Ｅｌｅｃｔｒｉｃ Ｇｌａｓｓ（マレーシア）ＳＤＮ．ＢＨＤ．、平均直径：１０．５μｍ、長さ：３ｍｍ、
Ｃ：Ｉｒｇａｎｏｘ（登録商標）１０９８、メーカー：ＢＡＳＦ ＳＥ
Ｄ：多価アルコール：
Ｃｈａｒｍｏｒ（登録商標）ＰＰ１００：ペンタエリスリトール（ＣＡＳ Ｎｏ. １１６−７７−５）と異なるポリアルコール及びエステルとの混合物、メーカー：Ｐｅｒｓｔｏｒｐ
Ｃｈａｒｍｏｒ（登録商標）ＤＰ４０：２，２，２’’，２’’−テトラキス（ヒドロキシメチル）−３，３’’−オキシジプロパン−１−オール、メーカー：Ｐｅｒｓｔｏｒｐ
ＥＰＶＯＨ：エチレンポリビニルアルコール（ＣＡＳ Ｎｏ．２６２２１−２７−２）
ＣｕＩ／ＫＩ：ヨウ化銅（ＣＡＳ Ｎｏ．７６８１−６５−４）とヨウ化カリウム（ＣＡＳ Ｎｏ．：７６８１−１１−０）との混合物、
Ｅ：潤滑剤：ステアリン酸カルシウム（ＣＡＳ Ｎｏ．１５９２−２３−０）
ＥＢＳ：ジステアリルエチレンジアミド（ＣＡＳ Ｎｏ．１１０−３０−５）
着色剤：ニグロシン（ＣＡＳ：８００５−０２−５、Ｓｏｌｖｅｎｔ Ｂｌａｃｋ ７）
ガラス繊維（ホットフィードによって個別に投与した）を除いて、下記の表1に載せている成分をタンブルミキサーで１０分間予備混合し、次に２５ｍｍの直径及び４４のＬ／Ｄ比を有する２軸押出機によって３００℃のバレル温度で押出し、ペレット化した。この目的のために、天然色のポリアミドペレット材料を、最初に、水分含有量が０．１％未満になるように、１００℃の乾燥オーブンで４時間乾燥させた。得られたペレット材料を射出成形機で２９０℃の溶融温度で射出成形して、標準ＩＳＯダンベルを得、視覚的及び分析的に評価した。ダンベルの両端に向かい合って配置された注入ポイントを介して、流入したポリアミドを外側からダンベルの中央に流して、成形品の中央に溶接シームを形成するように、４ｍｍの厚さ及び１５０ｍｍの長さを有する標準ＩＳＯダンベルを製造した。標準化した破壊応力試験により、溶接シーム強度を決定した。ＤＩＮ ＩＳＯ ５２７又は１７９−２／１ ｅＵ又は１７９−２／１ ｅＡｆ（２０１７版）に従って機械的特性を決定した。表に記載している量は質量％で表すものである。
【０１４２】
典型的な自動車規格に従って、熱エージングを行った。この目的のために、再循環オーブンを正しい温度に温度制御した。それぞれの工程前に、試料を大気圧未満の圧力下８０℃で４８時間乾燥させた。その後、温度制御したオーブンで、それらを特定時間保存した。
【０１４３】
【表１】
2021520419.tif 000002
【０１４４】
乾燥の、射出成形したダンベル（成形したように乾燥、ＤＡＭ）は、ごく僅かに異なる破断伸びを示す。
【０１４５】
１８０℃での熱エージングにより、多価アルコールの効果が明らかになる。
【０１４６】
実施例Ｅ１及びＥ３のポリオールとＩｒｇａｎｏｘ（登録商標）１０９８との組み合わせの結果は、比較例Ｃ１の結果よりも優れている。１８０℃でエージングした後、実施例Ｅ５及びＥ６の組成物は、最良の破壊応力の値を示す。
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
射出成形によりポリアミド組成物から製造された成形品の熱エージング後の溶接シーム強度を高めるために、少なくとも１種のポリアミドを含むポリアミド組成物に２個超のヒドロキシル基を有する多価アルコールを使用する方法であって、射出成形中に、溶融ポリアミド組成物の少なくとも２つのフローフロントが合流し、少なくとも１つの溶接シームを形成し、前記ポリアミド組成物が１．５質量％以下の耐衝撃性改良剤を含み、前記ポリアミド組成物がエチレンイオノマー樹脂を含まない、使用方法。
【請求項２】
射出成形によりポリアミド組成物から製造された成形品の熱エージング後の溶接シーム強度を高める方法であって、前記成形品を製造する前に、前記ポリアミド組成物の合計に基づいて０．１〜１０質量％の２個超のヒドロキシル基を有する少なくとも１種の多価アルコールを前記ポリアミド組成物と混合すること、及びこのようにして得られたポリアミド組成物を射出成形して成形品を製造することを含み、射出成形中に、溶融ポリアミド組成物の少なくとも２つのフローフロントが合流し、少なくとも１つの溶接シームを形成し、前記ポリアミド組成物が１．５質量％以下の耐衝撃性改良剤を含み、前記ポリアミド組成物がエチレンイオノマー樹脂を含まない、方法。
【請求項３】
前記使用方法又は方法が、
ａ）３０質量％〜９９．９質量％の成分Ａ）としての少なくとも１種のポリアミド、
ｂ）０〜６０質量％の成分Ｂ）としてのガラス繊維、
ｃ）０〜２質量％の、成分Ｃ）としての、銅化合物、二級芳香族アミン、立体障害フェノール、ホスファイト、ホスホナイト及びそれらの混合物から選択される熱安定剤、
ｄ）０．１質量％〜１０質量％の、成分Ｄ）としての、２個超のヒドロキシル基を含む少なくとも１種の多価アルコール、
ｅ）０〜２０質量％の成分Ｅ）としてのさらなる添加剤
を含むポリアミド組成物を使用し、
合計で１００質量％と記載されている量が、組成物全体に基づくものである、請求項１に記載の使用方法又は請求項２に記載の方法。
【請求項４】
前記ポリアミド組成物において、成分Ｄ）が、ペンタエリスリトール、ジペンタエリスリトール、トリペンタエリスリトール、ジトリメチロールプロパン、Ｄ−マンニトール、Ｄ−ソルビトール及びキシリトール、又はポリビニルアルコールコポリマーから選択される、請求項３に記載の使用方法又は方法。
【請求項５】
前記ポリアミド組成物において、前記ポリアミドＡ）が、脂肪族のものであり、ＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６９、ＰＡ ６１０、ＰＡ ６１２、ＰＡ ９６、ＰＡ ９９、ＰＡ ９１０、ＰＡ ９１２、ＰＡ １２１２から選択される、請求項３又は４に記載の使用方法又は方法。
【請求項６】
前記ポリアミド組成物において、前記脂肪族ポリアミドＡ）が、ＰＡ ６、ＰＡ ６６及びそれらの混合物から選択される、請求項５に記載の使用方法又は方法。
【請求項７】
前記ポリアミド組成物が、ＰＡ ４、ＰＡ ５、ＰＡ ６、ＰＡ ７、ＰＡ ８、ＰＡ ９、ＰＡ １０、ＰＡ １１、ＰＡ １２、ＰＡ ４６、ＰＡ ６６、ＰＡ ６９、ＰＡ ６１０、ＰＡ ６１２、ＰＡ ９６、ＰＡ ９９、ＰＡ ９１０、ＰＡ ９１２、ＰＡ １２１２から選択される２種又は３種のポリアミドのモノマーから構成される脂肪族コポリアミド又はターポリアミドを含む、請求項３から６のいずれか一項に記載の使用方法又は方法。
【請求項８】
前記ポリアミド組成物において、前記脂肪族コポリアミドがＰＡ ６／ＰＡ ６６コポリマーである、請求項７に記載の使用方法又は方法。
【請求項９】
前記使用方法又は方法が、前記ポリアミド組成物において成分Ａ）として、脂肪族ポリアミドＡ１）と脂肪族コポリアミド又はターポリアミドＡ２）との混合物を使用し、Ａ１）のＡ２）に対する質量比が５５：４５〜９５：５である、請求項３から８のいずれか一項に記載の使用方法又は方法。
【請求項１０】
前記ポリアミド組成物における少なくとも１種の前記ポリアミドと少なくとも１種の前記コポリアミド又はターポリアミドとの混合物の結晶化点が、少なくとも１種の前記ポリアミド及び少なくとも１種の前記コポリアミド又はターポリアミドの結晶化点より低い、請求項９に記載の使用方法又は方法。
【請求項１１】
前記ポリアミド組成物が、０．０５質量％〜２質量％の成分Ｃ）を含む、請求項３から１０のいずれか一項に記載の使用方法又は方法。
【請求項１２】
前記ポリアミド組成物において、成分Ｃ）が、銅化合物、立体障害フェノール及びそれらの混合物から選択される、請求項３から１１のいずれか一項に記載の使用方法又は方法。
【請求項１３】
前記ポリアミド組成物が５質量％〜６０質量％の成分Ｂ）を含む、請求項３から１２のいずれか一項に記載の使用方法又は方法。
【請求項１４】
前記多価アルコールがグリセロールではない、請求項３から１３のいずれか一項に記載の使用方法又は方法。
【国際調査報告】
2021520419.tif 000003
2021520419.tif 000004
2021520419.tif 000005
2021520419.tif 000006